(57)【要約】【課題】部品の表面に堆積した反応生成物を、工程時間及び処理コストの増大や部品の劣化を招くことなく効果的に除去でき、洗浄後の部品を直ちに再利用することが可能な気相成長装置の炉内部品の洗浄方法を提供する。【解決手段】気相成長装置を構成する部品のうち、窒化物を含む堆積物が付着した部品を被洗浄部品として洗浄する方法であり、気相成長装置に備えられる反応炉内で基板上に窒化物半導体結晶を成長させた後、反応炉から被洗浄部品を取り出す工程（１）、被洗浄部品をドライ洗浄する工程（２）、被洗浄部品を沸騰した純水で洗浄する工程（３）、被洗浄部品を乾燥させる工程（４）、乾燥後の被洗浄部品を反応炉内に戻す工程（５）、の各工程を含む。【選択図】図２
2019091848.tif 000002
【特許請求の範囲】
【請求項１】
気相成長装置を構成する部品のうち、窒化物を含む堆積物が付着した部品を被洗浄部品として洗浄する、気相成長装置の炉内部品の洗浄方法であって、
前記気相成長装置に備えられる反応炉内で基板上に窒化物半導体結晶を成長させた後、前記反応炉から前記被洗浄部品を取り出す工程（１）と、
前記被洗浄部品をドライ洗浄する工程（２）と、
前記被洗浄部品を沸騰した浸漬液に浸漬して洗浄する工程（３）と、
前記被洗浄部品を乾燥させる工程（４）と、
乾燥後の前記被洗浄部品を前記反応炉内に戻す工程（５）と、
を含むことを特徴とする気相成長装置の炉内部品の洗浄方法。
【請求項２】
前記工程２は、塩素系ガスを含む洗浄ガスを用いた化学処理により、前記被洗浄部品をドライ洗浄することを特徴とする請求項１に記載の気相成長装置の炉内部品の洗浄方法。
【請求項３】
前記洗浄ガスは、前記塩素系ガスとして、塩素、塩化水素、三塩化ホウ素のうちの少なくとも１種を含み、
さらに、希釈ガスとして、窒素、アルゴン、ヘリウムのうちの少なくとも１種を含む混合ガスであることを特徴とする請求項２に記載の気相成長装置の炉内部品の洗浄方法。
【請求項４】
前記洗浄ガスを用いた化学処理の処理温度が６５０〜１０００℃であることを特徴とする請求項２又は請求項３に記載の気相成長装置の炉内部品の洗浄方法。
【請求項５】
前記工程（３）は、前記浸漬液が、沸騰した純水であることを特徴とする請求項１〜請求項４の何れか一項に記載の気相成長装置の炉内部品の洗浄方法。
【請求項６】
前記工程（３）は、減圧下において、前記被洗浄部品を沸騰した純水に浸漬させることを特徴とする請求項５に記載の気相成長装置の炉内部品の洗浄方法。
【請求項７】
前記被洗浄部品が、気相成長装置を構成する天井板、サセプタカバー、トレイのうちの少なくとも何れかであることを特徴とする請求項１〜請求項６の何れか一項に記載の気相成長装置の炉内部品の洗浄方法。
【発明の詳細な説明】
【技術分野】
【０００１】
本発明は、気相成長装置の炉内部品の洗浄方法に関するものである。
【背景技術】
【０００２】
窒化物結晶からなる半導体膜を形成するための半導体結晶成長法の１つとして、気相成長法が挙げられる。この気相成長法とは、気相成長装置の反応炉内に設置された半導体基板上に原料ガスを供給し、半導体基板を加熱することで、半導体基板表面に半導体結晶を成長させる方法である。
【０００３】
ここで、気相成長法で半導体結晶を成長させる際には、原料ガスが反応炉内に充満するため、反応炉の内壁にも同時に半導体が成長する。しかしながら、反応炉の内壁は、主として石英から構成されているので、反応炉の内壁に成長する半導体が結晶成長することはない。このため、反応炉の内壁に付着した半導体は、一般に、反応生成物と呼ばれる（図１中に示した符号Ｍを参照）。このような反応生成物は、炉内においてパーティクルとなって浮遊し、半導体基板上に成長する半導体中に混入して結晶品質の劣化の原因になる。このため、従来から、炉内の反応生成物を効果的に除去できる洗浄技術が求められている。
【０００４】
一般に、反応炉内の部品を洗浄する技術は、ドライ洗浄法とウェット洗浄法とに分類できる。
ドライ洗浄法は、例えば、塩素やフッ素系等の反応性が高いガスを、上記の反応生成物と反応させることによって除去する方法である。このドライ洗浄法は、炉内に被洗浄物を設置し、加熱しながら洗浄ガスを流すことにより、反応生成物を除去して洗浄する方法なので、安全に洗浄処理を行うことが可能である。しかしながら、ドライ洗浄方法では、窒化アルミニウム等の化学的に安定な物質を完全に除去することは困難であるという問題がある。
【０００５】
一方、ウェット洗浄法は、フッ酸等の反応性の高い液体を用いて反応生成物を除去する方法であり、反応炉を構成する部品の母材である石英ごと、反応生成物を除去する方法なので、洗浄後の残渣はほとんど発生しない。しかしながら、例えば、強酸等を用いてウェット洗浄を実施した場合、部品の母材をエッチングしてしまうため、反応炉内の部品の寿命が短くなってしまい、ひいては半導体の製造コストも増加してしまうという問題がある。
【０００６】
上記理由により、半導体製造プロセスにおいては、ドライ洗浄法及びウェット洗浄法の何れも、量産に適した洗浄方法とはいい難い面もある。このため、従来の半導体の量産においては、反応生成物による半導体の結晶品質の劣化が生じるのを防止するため、結晶成長終了後、半導体を成長させずに反応炉内を加熱するベーキング処理や、ごく薄いＡｌＮを反応炉の内部に配置される部品上に成長させるＡｌＮコーティング処理を施した後、次のエピタキシャル成長を行っている。しかしながら、このような方法では、半導体の製造に要する時間に加え、ベーキング及びＡｌＮコーティング処理に時間を要するため、トータルの製造時間が長くなってしまい、スループットが低くなるという問題がある。
【０００７】
ここで、特許文献１には、半導体製造装置に用いられる部品を、フッ化物及びクエン酸を含む洗浄液でウェット洗浄する方法が記載されている。しかしながら、特許文献１に記載のウェット洗浄法では、通常の条件だと、被洗浄部品に堆積したＡｌＮを洗浄するのには洗浄力が弱すぎ、ＡｌＮを洗浄するためには強酸を用いることが必要となることから、上記したように、被洗浄部品の表面を浸食する問題や、安全性等の問題がある。
【０００８】
また、特許文献２には、ＩＩＩ族窒化物半導体製造装置を構成する部品をドライ洗浄することで、被洗浄部品の表面の堆積物を除去する方法が記載されている。しかしながら、特許文献２に記載のドライ洗浄法では、ウェット洗浄のように表面を侵食する可能性は低いものの、窒化物の堆積物が残存し、洗浄残りが発生しやすいという問題がある。
【０００９】
また、特許文献３には、被洗浄部品をドライ洗浄した後、さらにブラスト洗浄を施す方法が記載されている。この方法によれば、ドライ洗浄で完全には洗浄しきれなかった被洗浄部品表面の堆積物を、ドライアイスでブラスト洗浄することで、洗浄残渣が生じるのを防止できる。しかしながら、特許文献３に記載の方法では、ブラストによって被洗浄部品に付与される力が大きいため、被洗浄部品の強度が弱いと、ブラストによる負荷で破壊するおそれがある。
【先行技術文献】
【特許文献】
【００１０】
【特許文献１】特開２００８−１５３２７２号公報
【特許文献２】特開２０１５−１１７４２０号公報
【特許文献３】特許第５８６００５５号公報
【発明の概要】
【発明が解決しようとする課題】
【００１１】
本発明は上記問題に鑑みてなされたものであり、気相成長装置を構成する部品の表面に堆積した反応生成物を、工程時間及び処理コストの増大や、部品の劣化を招くことなく効果的に除去できるとともに、洗浄後の部品を直ちに再利用することが可能な気相成長装置の炉内部品の洗浄方法を提供することを目的とする。
【課題を解決するための手段】
【００１２】
上記課題を解決するため、本発明は、以下の態様を包含する。
本発明は、気相成長装置を構成する部品のうち、窒化物を含む堆積物が付着した部品を被洗浄部品として洗浄する、気相成長装置の炉内部品の洗浄方法であって、前記気相成長装置に備えられる反応炉内で基板上に窒化物半導体結晶を成長させた後、前記反応炉から前記被洗浄部品を取り出す工程（１）と、前記被洗浄部品をドライ洗浄する工程（２）と、前記被洗浄部品を沸騰した浸漬液で洗浄する工程（３）と、前記被洗浄部品を乾燥させる工程（４）と、乾燥後の前記被洗浄部品を前記反応炉内に戻す工程（５）と、を含むことを特徴とする気相成長装置の炉内部品の洗浄方法を提供する。
【００１３】
本発明によれば、特に、気相成長装置の炉内部品である被洗浄部品をドライ洗浄する工程（２）に引き続き、さらに、沸騰した浸漬液で洗浄する工程（３）を備えることにより、被洗浄部品の表面に堆積した窒化物を含む反応生成物を、被洗浄部品の表面を傷めることなく、且つ、洗浄残りが生じることなく、効果的に除去することができる。また、工程（５）において、洗浄後の被洗浄部品を直ちに反応炉内に戻して次の成長工程に再利用することができるので、工程時間が長くなるのを抑制できる。従って、成長させる半導体結晶中に、反応生成物に起因する不純物が混入するのを防止できるので、結晶特性に優れた半導体結晶を、優れた生産性で成長させることが可能になる。
【００１４】
また、本発明の気相成長装置の炉内部品の洗浄方法は、上記構成において、前記工程２が、塩素系ガスを含む洗浄ガスを用いた化学処理により、前記被洗浄部品をドライ洗浄する方法であることが好ましい。
【００１５】
本発明によれば、塩素系ガスを含む洗浄ガスによる化学処理で被洗浄部品をドライ洗浄することにより、被洗浄部品の表面に堆積した窒化物等の反応生成物をより効果的に洗浄・除去することが可能になる。
【００１６】
また、本発明の気相成長装置の炉内部品の洗浄方法は、上記構成において、前記洗浄ガスが、前記塩素系ガスとして、塩素、塩化水素、三塩化ホウ素のうちの少なくとも１種を含み、さらに、希釈ガスとして、窒素、アルゴン、ヘリウムのうちの少なくとも１種を含む混合ガスであることがより好ましい。
【００１７】
本発明によれば、洗浄ガスとして上記組成を有する混合ガスを用いて被洗浄部品をドライ洗浄することにより、被洗浄部品の表面に堆積した窒化物等の反応生成物を、さらに効果的に洗浄・除去できる。
【００１８】
また、本発明の気相成長装置の炉内部品の洗浄方法は、上記構成において、前記洗浄ガスを用いた化学処理の処理温度が６５０〜１０００℃であることがさらに好ましい。
【００１９】
本発明によれば、ドライ洗浄において、洗浄ガスを用いた化学処理の処理温度を上記範囲とすることにより、上記したような、被洗浄部品の表面に堆積した反応生成物を洗浄・除去する効果がより顕著に得られる。
【００２０】
また、本発明の気相成長装置の炉内部品の洗浄方法は、上記構成において、前記工程（３）が、沸騰した純水であることが好ましい。
【００２１】
本発明によれば、沸騰した純水中に被洗浄部品を浸漬させることで、強酸等を用いた場合等に比べて部品を傷めることなく、且つ、効果的に反応生成物を洗浄・除去することが可能になる。
【００２２】
また、本発明の気相成長装置の炉内部品の洗浄方法は、上記構成において、前記工程（３）が、減圧下において、前記被洗浄部品を沸騰した純水に浸漬させる方法であることがより好ましい。
【００２３】
本発明によれば、減圧下で沸騰させた純水中に被洗浄部品を浸漬させることで、純水の沸点が下がるため、より低い温度で効果的に反応生成物を洗浄・除去することが可能になる。
【００２４】
さらに、本発明の気相成長装置の炉内部品の洗浄方法は、上記構成において、前記被洗浄部品を、気相成長装置を構成する天井板、サセプタカバー、トレイのうちの少なくとも何れかとすることができ、さらに、反応生成物が付着する他の炉内部品を前記被洗浄部品とすることができる。
【００２５】
本発明によれば、特に、気相成長装置の反応炉内において炉内空間に露出する天井板、サセプタカバー、トレイ、さらには、反応生成物が付着する他の炉内部品を洗浄の対象とすることで、反応生成物が堆積しやすい部品のみを効率的且つ効果的に洗浄することが可能になる。また、炉内空間に露出せず、反応生成物が付着し難い部品については、被洗浄部品とはせず、その洗浄頻度を下げることで、部品洗浄に要する工程時間を最小限の時間とすることができるので、半導体結晶の製造効率がさらに高められる。
【発明の効果】
【００２６】
本発明に係る気相成長装置の炉内部品の洗浄方法によれば、気相成長装置を構成する部品の表面に堆積した反応生成物を、工程時間及び処理コストの増大や、部品の劣化を招くことなく効果的に除去できるとともに、洗浄後の部品を直ちに再利用することができる。従って、成長させる半導体結晶中に、反応生成物に起因する不純物が混入するのを防止でき、結晶特性に優れた半導体結晶を、優れた生産性で成長させることが可能になる。
【図面の簡単な説明】
【００２７】
【図１】本発明の一実施形態である気相成長装置の炉内部品の洗浄方法について模式的に説明する図であり、反応炉内に設置される構成部品の配置関係を示す部分断面図である。
【図２】本発明の一実施形態である気相成長装置の炉内部品の洗浄方法について模式的に説明する図であり、洗浄処理手順を示すフローチャート（工程図）である。
【図３】本発明の一実施形態である気相成長装置の炉内部品の洗浄方法の実施例について説明する図であり、図３（ａ）は反応炉内に設置したサセプタカバーを示す平面図、図３（ｂ）はトレイを示す平面図である。
【図４】本発明の一実施形態である気相成長装置の炉内部品の洗浄方法の実施例について説明する図であり、被洗浄部品の洗浄処理前及び洗浄処理後の光透過率を示すグラフで、図４（ａ）は、図３（ａ）に示したサセプタカバーの光透過率、図４（ｂ）は、図３（ｂ）に示したトレイの光透過率を示す。
【図５】本発明の一実施形態である気相成長装置の炉内部品の洗浄方法の実施例について説明する図であり、実施例において成長させた半導体結晶を示す模式図で、図５（ａ）は、８ｉｎｃｈのシリコン基板上にＡｌＮ薄膜を成長させた積層構造を示す断面図、図５（ｂ）は、８ｉｎｃｈのシリコン基板上に、ＡｌＮ、バッファ層、ＧａＮ、及びＡｌＧａＮを順次成長させた積層構造を示す断面図、図５（ｃ）は、シリコン基板上における結晶品質の測定位置を示す平面図である。
【発明を実施するための形態】
【００２８】
以下、本発明を適用した一実施形態である気相成長装置の炉内部品の洗浄方法について、主に図１及び図２を適宜参照しながら説明する（必要に応じて図３等も適宜参照）。なお、以下の説明で用いる図面は、その特徴をわかり易くするために、便宜上特徴となる部分を拡大して示している場合があり、各構成要素の寸法比率などが実際と同じであるとは限らない。また、以下の説明において例示される材料等は一例であって、本発明はそれらに限定されるものではなく、その要旨を変更しない範囲で適宜変更して実施することが可能である。
【００２９】
＜気相成長装置＞
本実施形態の気相成長装置の炉内部品の洗浄方法（以下、単に洗浄方法と略称することがある）において被洗浄部品とする部品を含んで構成される、気相成長装置について説明する。図１は、気相成長装置の反応炉内に設置される各構成部品の配置関係を示す部分断面図である。
【００３０】
本実施形態で説明する気相成長装置は、例えば、ＭＯＣＶＤ（Ｍｅｔａｌ Ｏｒｇａｎｉｃ  Ｃｈｅｍｉｃａｌ Ｖａｐｏｒ Ｄｅｐｏｓｉｔｉｏｎ）装置等、半導体結晶を基板上に製膜する装置である。
【００３１】
図１に示すように、気相成長装置に備えられる反応炉１には、天井板２、サセプタ３、サセプタカバー４、トレイ５、基板プレート６を備え、概略構成される。また、反応炉１は、図１中では図示を省略しているが、サセプタ３、サセプタカバー４、トレイ５、及び基板プレート６が収容される反応炉本体を備える。また、図１中に示すように、トレイ５上には、表面に半導体結晶（半導体薄膜）が成長する基板１０が載置される。
【００３２】
天井板２は、図示略の反応炉本体の上方に配置され、反応炉１内の炉内空間１Ａを覆うように設けられる、概略で平板状の部材である。
天井板２の材質としては、特に限定されないが、例えば、石英の他、カーボン材料やＳｉＣ等を用いることができる。また、天井板２の材質は、反応炉１において炉内空間１Ａに露出する部品であることを考慮し、炉内空間１Ａに露出する裏面２ａ側に付着した反応生成物Ｍを除去する際に、エッチングされにくい石英を用いることがより好ましい。
【００３３】
サセプタ３は、反応炉１内において、図示略のモータ等によって回転可能に設置される概略円板状の部材である。サセプタ３には、複数の貫通部３１が設けられ、この貫通部３１に対応して、後述のトレイ５及び基板プレート６が設置できるように構成される。また、複数の貫通部３１の周囲には、表面３ａから窪むように設けられた、平面視環状の凹部３２が設けられている。図１に示す部分断面図では、貫通部３１及び凹部３２を１箇所のみ示している。また、詳細な図示を省略するが、上述した複数の貫通部３１及び凹部３２は、サセプタ３において、例えば、同一円周上に等間隔で設けられる。
【００３４】
サセプタ３上には、後述するように、サセプタカバー４及び複数のトレイ５が設置され、これらを介して、半導体結晶を成長させる基板１０が載置される。図１に示す部分断面図では、トレイ５及び基板プレート６が１個ずつ示されている。
【００３５】
サセプタ３は、製膜プロセスにおいては炉内空間１Ａに露出しないため、その材質としては、特に限定されず、例えば、カーボン系の材料を用いることが可能である。
【００３６】
サセプタカバー４は、サセプタ３上に設置される概略円板状の部材であり、サセプタ３に設けられた複数の貫通部３１及び凹部３２に対応するように、複数の貫通部４１が設けられている。図３（ａ）中に示す例のサセプタカバー４には、同一円周上に等間隔で、計６箇所の貫通部４１が設けられている。また、図３（ａ）中に示す例では、サセプタカバー４の平面視における中央部に、サセプタカバー４の図示略の原料ガスの噴出しノズルが挿通される中心貫通部４３が設けられている。
【００３７】
また、図１中に示すように、サセプタカバー４は、複数の貫通部４１の周囲が、図中における下方に向かうように形成された、平面視環状の突出部４２とされている。この突出部４２は、サセプタカバー４をサセプタ３上に設置したときに、サセプタ３の凹部３２に入り込むことで、両者が位置決めされる。また、図示例の突出部４２には、さらに、サセプタカバー４の直径方向で内側に入り込むように、段差部４２ａが形成されている。
【００３８】
サセプタカバー４の材質としても、特に限定されないが、天井板２の場合と同様、例えば、石英の他、カーボン材料やＳｉＣ等を用いることができる。また、サセプタカバー４の材質は、天井板２の場合と同様、反応炉１において炉内空間１Ａに露出する部品であることを考慮し、石英を用いることがより好ましい。
【００３９】
トレイ５は、半導体結晶を成長させる基板１０が載置される、概略円板状の部材であり、表面５ａ側に、基板１０が収容される円形状の凹部５１が設けられている。また、トレイ５の裏面５ｂ側には、平面視環状の突起部５２が設けられ、この内側の領域が凹状に形成される。
【００４０】
トレイ５は、図１中に示すように、上述したサセプタ３の貫通部３１，及び、サセプタカバー４の貫通部４１に対応する位置で、複数で設置される。このとき、図１中に示すように、トレイ５の突起部５２の周囲がフランジ状に形成されることで、裏面５ｂ側におけるフランジ状の部分が、サセプタカバー４の突出部４２における段差部４２ａに摺動可能に当接するとともに、高さ方向（図１中の縦長方向）における位置決めがなされる。また、トレイ５の突起部５２の側面と、サセプタカバー４の段差部４２ａの先端とが摺動可能に当接することにより、トレイ５の平面方向（図１中の横幅方向）の位置決めがなされる。
【００４１】
さらに、トレイ５は、サセプタ３及びサセプタカバー４の回転（公転）とは独立して回転（自転）することが可能な構成とされている。
【００４２】
トレイ５の材質としても、特に限定されないが、天井板２及びサセプタカバー４と同様、例えば、石英の他、カーボン材料やＳｉＣ等を用いることができる。また、上記同様、サセプタカバー４の材質は、反応炉１において炉内空間１Ａに露出する部品であることを考慮し、石英を用いることがより好ましい。
【００４３】
基板プレート６は、サセプタ３に備えられる複数の貫通部３１、サセプタカバー４に備えられる複数の貫通部４１、及び、その上の複数のトレイ５の配置位置に対応して、複数で設けられる概略円柱状の部材である。また、基板プレート６は、その上端６ａがトレイ５の突起部５２内側の領域に収容されることで、トレイ５を摺動可能に支持できるように構成されている。さらに、基板プレート６には、図示略の加熱手段により、トレイ５に載置される基板１０を加熱することが可能な構成とされる。
【００４４】
基板プレート６の材質は、熱伝導性や耐熱性、強度特性に優れた、例えば、カーボン系の材料等を用いることができる。
【００４５】
図１に示す反応炉１は（図３（ａ）、（ｂ）も参照）、上記構成により、横型自公転方式の気相成長装置を構成する。即ち、図示例の反応炉１においては、基板１０上に半導体結晶を成長させるプロセスにおいて、まず、サセプタ３及びサセプタカバー４が、図示略のモータ等によって回転（公転）する。また、これと同時に、トレイ５は、その外周部近傍に設けられた外歯車を含む歯車機構により、外部からの駆動力で回転（自転）する。このような自公転方式で半導体結晶の成長プロセスを実施することにより、均一で結晶特性に優れた半導体結晶を基板１０上に成長させることが可能になる。
【００４６】
＜気相成長装置の炉内部品の洗浄方法＞
次に、図１に示すような気相成長装置の反応炉１に備えられる炉内部品を洗浄する方法について、図１及び図２を参照しながら説明する。
【００４７】
本実施形態の洗浄方法は、図２のフローチャートに示すような各工程を備え、気相成長装置を構成する部品のうち、窒化物を含む堆積物が付着した部品を被洗浄部品として洗浄する方法であり、具体的には、少なくとも以下の各工程を備える方法である。
工程（１）：  気相成長装置に備えられる反応炉１内で基板１０上に窒化物半導体結晶を成長させた後、反応炉１から被洗浄部品を取り出す。
工程（２）：  被洗浄部品をドライ洗浄する。
工程（３）：  被洗浄部品を沸騰した浸漬液に浸漬して洗浄する。
工程（４）：  被洗浄部品を乾燥させる。
工程（５）：  乾燥後の被洗浄部品を反応炉内に戻す。
【００４８】
［工程（１）］
本実施形態の洗浄方法は、まず、工程（１）において、気相成長装置に備えられる反応炉１内で基板１０上に窒化物半導体結晶を成長させた後、反応炉１から被洗浄部品を取り出す。
具体的には、従来公知の条件及び手順で基板１０上に窒化物半導体結晶を成長させた後、この基板１０を取り出して次の工程に送り出すとともに、反応炉１内から被洗浄部品を取り出す。この際に取り出す部品としては、窒化物を含む反応生成物Ｍが堆積しやすい場所に配置された部品、即ち、炉内空間１Ａに露出した部品が挙げられ、具体的には、天井板２、サセプタカバー４、及びトレイ５を取り出す。
【００４９】
［工程（２）］
次に、工程（２）においては、上記の工程（１）で取り出した被洗浄部品をドライ洗浄する。
具体的には、例えば、反応炉１から取り出した天井板２、サセプタカバー４、及びトレイ５を、図示略のドライ洗浄装置の洗浄槽に導入し、塩素系ガスを含む洗浄ガスを用いた化学処理により、被洗浄部品をドライ洗浄する。このように、塩素系ガスを含む洗浄ガスで被洗浄部品をドライ洗浄することにより、被洗浄部品の表面に堆積した窒化物等の反応生成物Ｍを効果的に洗浄・除去できる。
【００５０】
また、工程（２）では、上記の洗浄ガスが、塩素系ガスとして、塩素、塩化水素、三塩化ホウ素のうちの少なくとも１種を含み、さらに、希釈ガスとして、窒素、アルゴン、ヘリウムのうちの少なくとも１種を含む混合ガスであることがより好ましい。このような混合ガスを用いて被洗浄部品をドライ洗浄することにより、被洗浄部品である天井板２、サセプタカバー４、及びトレイ５の表面に堆積した窒化物等の反応生成物Ｍを、さらに効果的に洗浄・除去できる。
【００５１】
上記の洗浄ガスを用いた化学処理によるドライ洗浄の処理温度は、特に限定されないが、例えば、６５０〜１０００℃であることがより好ましい。ドライ洗浄における処理温度が上記の下限未満だと、所望の洗浄効果が得られ難い場合があり、また、上限を超えても、洗浄効果は頭打ちとなる。
【００５２】
また、ドライ洗浄による洗浄時間も、特に限定されないが、例えば、３０〜２４０分の範囲とすることが好ましい。ドライ洗浄による洗浄時間が上記の下限未満だと、所望の洗浄効果が得られ難い場合があり、また、上限を超えても、洗浄効果は頭打ちとなり、むしろ、工程時間が長くなる等の問題が生じるおそれがある。
【００５３】
さらに、ドライ洗浄における雰囲気圧力、即ち洗浄槽内の圧力としても特に限定されず、例えば、通常の大気圧とすることができる。
【００５４】
上記のように、ドライ洗浄において、洗浄ガスを用いた化学処理における洗浄ガスの組成、処理温度、洗浄時間、及び雰囲気圧力（槽内圧力）を最適化して設定することにより、被洗浄部品である天井板２、サセプタカバー４、及びトレイ５の表面に堆積した窒化物等の反応生成物Ｍを洗浄・除去する効果がより顕著となる。
【００５５】
より詳細な手順を説明すると、被洗浄部品をドライ洗浄する際には、まず、図示略のドライ洗浄用の洗浄槽の内部を加熱することで、被洗浄部品の温度が、例えば、上記の範囲になるように調整する。
次いで、洗浄槽内に洗浄ガスを導入する。この際、例えば、洗浄ガスとして、上記のような塩素系ガスと希釈ガスとの混合ガスを用い、被洗浄部品を化学処理で洗浄することにより、窒化物を含む反応生成物Ｍと塩素系ガスとの反応によって反応生成物Ｍが気化するため、被洗浄部品から堆積物を除去することが可能となる。
【００５６】
［工程（３）］
次に、工程（３）においては、上記の工程（２）でドライ洗浄した被洗浄部品を、沸騰した浸漬液に浸漬して洗浄する。即ち、工程（３）では、工程（２）のドライ洗浄では完全には洗浄しきれなかった反応生成物Ｍの残存分を洗浄・除去する。
【００５７】
工程（３）で用いる浸漬液としては、上記のドライ洗浄を経て残存した反応生成物Ｍを効果的に除去する観点から、例えば、被洗浄部品にダメージを与えない程度の弱酸又は弱アルカリ成分が含まれていても構わないが、上記の被洗浄部品の保護の観点からは、水道水からミクロンオーダーの物質をろ過した水、さらには、イオン交換によって電気伝導度を低下させた純水を沸騰させて用いることが好ましい。
【００５８】
本実施形態の洗浄方法では、工程（２）でドライ洗浄した被洗浄部品を、さらに、工程（３）において、沸騰した純水等からなる浸漬液に浸漬させて洗浄することで、例えば、強酸等を用いて洗浄した場合に比べ、部品を傷めることなく、且つ、効果的に反応生成物Ｍを洗浄・除去することができる。
【００５９】
ここで、工程（３）においては、沸騰させた純水を用いることで、高温水による洗浄効果に加え、さらに、沸騰で生じた水泡等も被洗浄部材の表面に作用し、反応生成物Ｍを効果的に除去できるものと考えられる。
また、工程（３）においては、例えば、被洗浄部品の表面にもともと生じていた小さな傷やクラック等に反応生成物Ｍが入り込んだ場合であっても、上記の高温水や水泡等による作用により、内部から取り出して除去することが可能になると考えられる。
【００６０】
さらに、工程（３）においては、減圧下において沸騰させた純水中に被洗浄部品を浸漬させる方法であることがさらに好ましい。このように、減圧下で純水を沸騰させ、その中に被洗浄部品を浸漬させた場合には、純水の沸点が下がるため、より低い温度で水泡を発生させて、効果的に反応生成物Ｍを洗浄・除去することが可能になる。
【００６１】
工程（３）においては、浸漬液の温度としては、当該浸漬液の沸点となり、純水を用いた場合には１００℃である。一方、工程（３）による洗浄を減圧下で行った場合には、上記のように、圧力の低下に伴って純水の沸点も低下するので、より低い温度で効果的な洗浄を行うことが可能になる。
【００６２】
また、工程（３）においては、洗浄時間、即ち浸漬時間としても特に限定されるものではないが、１時間あれば十分であり、３０分でも一定の効果が得られる。一方、浸漬液による洗浄時間（浸漬時間）が上記未満だと、所望の洗浄効果が得られ難い場合があり、また、上記の時間を超えても、洗浄効果は頭打ちとなり、上記同様、工程時間が長くなる等の問題が生じる。
【００６３】
本実施形態の製造方法においては、特に、被洗浄部品をドライ洗浄する工程（２）に引き続き、沸騰した純水等からなる浸漬液に浸漬させて洗浄する工程（３）を連続して備えることにより、被洗浄部品の表面に堆積した窒化物を含む反応生成物Ｍを、被洗浄部品の表面を傷めることなく、且つ、洗浄残りが生じることなく、効果的に除去することができる。
【００６４】
また、本実施形態の洗浄方法に備えられる工程（３）においては、例えば、ドライアイスや強酸等を用いた方法に比べて、部品の表面にダメージを与えないことから、装置の長寿命化、ひいては製造コストの抑制にも寄与する。
【００６５】
ここで、従来のように、従来の強酸を用いた方法で天井板洗浄した場合、天井板の表面がエッチングされ、洗浄の都度、厚みが薄くなる。このため、複数回にわたって強酸による洗浄を行った反応炉においては、天井板と基板との間に確保された半導体原料ガスの流路が拡がってしまい、成長する薄膜が薄くなりすぎたり、膜厚安定性が低下したりするおそれがある。
これに対し、本実施形態の洗浄方法においては、ドライ洗浄の後、沸騰した浸漬液、好ましくは沸騰した純水中に被洗浄部品を浸漬させて洗浄する方法なので、被洗浄部品である天井板２、サセプタカバー４、及びトレイ５にエッチング等のダメージが生じるのを抑制し、寸法変化も最小限に抑制することができる。これにより、部品の高寿命化を図ることができるとともに、気相成長装置で得られる半導体結晶の特性を良好に維持することが可能になる。
【００６６】
［工程（４）］
次に、工程（４）においては、工程（３）で洗浄された被洗浄物を乾燥させる。
工程（４）で用いる乾燥方法としては、特に限定されず、従来公知の乾燥方法を何ら制限無く採用することができる。具体的には、例えば、送風手段によって被洗浄部品を乾燥させる方法や、ヒータ等の加熱手段により、比較的低温の熱を被洗浄部品に付与することで乾燥させる方法等を採用することができる。
【００６７】
［工程（５）］
工程（５）においては、工程（４）で乾燥した被洗浄部品を反応炉内に戻す。
本実施形態では、工程（５）において、洗浄後の天井板２、サセプタカバー４、及びトレイ５を直ちに反応炉１内に戻すことで、次の成長工程に直ちに再利用することができるので、工程時間が長くなるのを抑制できる。これにより、成長させる半導体結晶中に、反応生成物Ｍに起因する不純物が混入するのを抑制しながら、結晶特性に優れた半導体結晶を、優れた生産性で成長させることできる。
【００６８】
［その他の洗浄条件］
本実施形態においては、気相成長装置の反応炉１内において炉内空間１Ａに露出する天井板２、サセプタカバー４、トレイ５を洗浄の対象とすることで、反応生成物Ｍが堆積しやすい部品のみを効率的且つ効果的に洗浄することが可能になる。また、例えば、サセプタ３（サセプタ本体）等のような、炉内空間１Ａには露出せず、反応生成物Ｍが付着し難い部品については、被洗浄部品とはせず、その洗浄頻度を下げることで、部品洗浄に要する工程時間を最小限の時間とすることができるので、半導体結晶の製造効率がさらに高められる。
【００６９】
＜作用効果＞
以上説明したように、本実施形態の気相成長装置の炉内部品の洗浄方法によれば、被洗浄部品をドライ洗浄する工程（２）に引き続き、沸騰した浸漬液に浸漬させて洗浄する工程（３）を連続して備えることにより、被洗浄部品の表面に堆積した窒化物を含む反応生成物Ｍを、被洗浄部品の表面を傷めることなく、且つ、洗浄残りが生じることなく、効果的に除去できる。さらに、工程（５）において、洗浄後の被洗浄部品を直ちに反応炉内に戻すことで、次の成長工程に再利用することができるので、工程時間が長くなるのを抑制できる。従って、成長させる半導体結晶中に、反応生成物Ｍに起因する不純物が混入するのを防止でき、結晶特性に優れた半導体結晶を、優れた生産性で成長させることが可能になる。
【実施例】
【００７０】
以下、実施例により、本発明に係る気相成長装置の炉内部品の洗浄方法についてさらに詳しく説明するが、本発明はこれらに限定されるものではなく、その要旨を変更しない範囲で適宜変更して実施することができる。
【００７１】
本実施例においては、上述した本発明の洗浄方法による効果を実証するため、まず、以下の条件により、気相成長装置を用いて窒化物半導体結晶の成長プロセスを実施した後、気相成長装置の反応炉に備えられる天井板、サセプタカバー、及びトレイを取り出し、以下に説明する各条件で洗浄処理を実施した。
【００７２】
＜基板上への半導体結晶の気相成長＞
本実施例においては、まず、図１（図３（ａ），（ｂ）に示すサセプタカバー及びトレイも参照）に示すような反応炉１を有する横型自公転方式の気相成長装置（ＭＯＣＶＤ装置）を用いた気相成長により、基板上に窒化物半導体結晶を製膜した。また、本実施例で用いた気相成長装置としては、反応炉１に設けられる天井板２、サセプタカバー４、及びトレイ５が、それぞれ石英からなるものを用いた。
【００７３】
具体的には、８ｉｎｃｈのシリコン基板を用い、図５（ａ）に示すような、シリコン基板上に厚さ２７０ｎｍのＡｌＮを成長させた積層構造の窒化物半導体ウェハを作製した。
また、本実施例では、さらに、図５（ｂ）に示すような、シリコン基板上に、厚さ２００ｎｍのＡｌＮ核形成層、ＡｌＧａＮ／ＡｌＮが１５０周期で繰り返された超格子構造（ＳＬＳ構造：厚さ３０００ｎｍ）を有するバッファ層、厚さ１６００ｎｍのノンドープＧａＮ、及び、厚さが２５ｎｍ／１ｎｍの関係とされたＡｌＧａＮ／ＡｌＮを、この順で成長させた積層構造の窒化物半導体ウェハを作製した。
【００７４】
＜気相成長装置の炉内部品の洗浄＞
本実施例においては、窒化物半導体結晶の気相成長が終了した後、反応炉１内から、窒化物半導体結晶が積層された基板１０（窒化物半導体ウェハ）を取り出すとともに、炉内空間１Ａに露出した天井板２、サセプタカバー４及びトレイ５を取り外して炉外に搬出した。そして、これらの各部品について、図２のフローチャートに示す手順にて、以下に示す条件で洗浄処理を行った。
【００７５】
まず、反応炉１から取り出した天井板２、サセプタカバー４及びトレイ５をドライ洗浄した。具体的には、ドライ洗浄装置として、大陽日酸（株）製：ＤＥＸ５２６を使用し、下記表１に示すような洗浄圧力（洗浄槽内の圧力）、処理温度（洗浄槽内の中心温度）、洗浄ガス（洗浄ガスを供給する二重容器内のガス組成）、及び洗浄時間（ドライ洗浄前後の搬送時間やガスパージ、降温等の時間を含まない反応時間）でドライ洗浄を行った。
【００７６】
次に、ドライ洗浄した天井板２、サセプタカバー４及びトレイ５を、沸騰した浸漬液に浸漬して洗浄した。具体的には、下記表２に示すような条件で、沸騰させた純水に上記の被洗浄部品を浸漬させて保持した。その後、各部品を自然乾燥によって乾燥させた。そして、本実施例においては、乾燥後の天井板２、サセプタカバー４及びトレイ５を、再び気相成長装置の反応炉１内に設置し、さらに、基板上に窒化物半導体結晶を成長させる工程を実施し、窒化物半導体ウェハを作製した。
【００７７】
【表１】
2019091848.tif 000003
【００７８】
【表２】
2019091848.tif 000004
【００７９】
そして、実施例においては、上記手順及び条件による洗浄処理の効果を検証するため、ドライ洗浄（本発明の工程（２））のみを行った場合（比較例）と、本発明で規定する手順及び条件で洗浄を行った場合（実施例）の、サセプタカバー４及びトレイ５の光透過率を測定した。この際、光透過率は、ハロゲンランプ（全波長光源）を用いて、石英からなる部品にハロゲンランプの光を透過させ、光検出器として用いた太陽電池の起電力の強弱を検出することで測定した。また、この際、図３（ａ）に示したサセプタカバー４における、「（ア）：外周」、「（イ）：ウェハ中心位置」、「（ウ）：ウェハ上流」の３箇所、及び、図３（ｂ）に示したトレイ５における、「（エ）外周」、「（オ）ウェハ中心位置」の２箇所について光透過率を測定し、結果を図４（ａ），（ｂ）の各グラフに示した。
【００８０】
図４（ａ），（ｂ）のグラフにおいては、各位置の光透過率を示す２本で並べられた棒のうち、左側の棒は純水処理前、即ち、ドライ洗浄のみを行った比較例のデータを示し、右側の棒は、純水処理を行った実施例のデータを示している。
図４（ａ）のグラフに示すように、本発明の洗浄方法で各被洗浄部品を洗浄した実施例においては、サセプタカバー４及びトレイ５の何れの測定箇所においても、石英からなる各部品の透過率が、比較例に比べて高くなっていることがわかる。これは、石英からなる各部品の表面に付着していた窒化アルミニウム等の残渣が、沸騰させた純水による洗浄で脱離したためと考えられる。
【００８１】
さらに、本実施例においては、本発明の洗浄方法によって窒化物半導体結晶の結晶品質が改善するかどうかを検証するため、上述した、ドライ洗浄のみを行った部品（比較例）、及び、本発明の洗浄方法で洗浄した部品（実施例）、加えて、新品部品をバッファーフッ酸を用いてウェット洗浄した部品（参考例）の、計３種の条件の部品（サセプタカバー及びトレイ）を用い、それぞれ気相成長装置の反応炉１内にセットして上記同様に窒化物半導体結晶の成長プロセスを実施し、その結晶品質を比較した。
【００８２】
具体的には、上記の３種の条件（実施例、比較例、及び参考例）で洗浄した各部品を用いて、それぞれ、図５（ａ），（ｂ）に示す積層構造の窒化物半導体ウェハを作製し、この窒化物半導体ウェハについて、図５（ｃ）に示した「（カ）：ウェハの中心」、及び「（キ）：ウェハの中心から９０ｍｍの位置」におけるＸ線ロッキングカーブ（ＸＲＣ）を、Ｘ線測定装置（Ｂｒｕｋｅｒ社製；品番：Ｄ8  ＤＩＳＣＯＶＥＲ（登録商標））を用いて測定した。そして、図５（ａ）に示す積層構造のウェハについて、ＡｌＮ（００２）方向のＸＲＣ半値幅を下記表３に示し、図５（ｂ）に示す積層構造のウェハについては、ＧａＮ（００２）方向及びＧａＮ（１０２）方向のＸＲＣ半値幅を下記表４に示した。
【００８３】
【表３】
2019091848.tif 000005
【００８４】
【表４】
2019091848.tif 000006
【００８５】
表３及び表４に示すように、ウェハの中心においては、上記の実施例、比較例、及び参考例の、何れの条件で洗浄した部品を用いた場合でも、ＸＲＣ半値幅に大きな差はないことから、この位置における結晶品質に大きな差はないことが確認できる。これは、ウェハの中心位置は、反応炉１内において、被洗浄部品であるサセプタカバー４やトレイ５が炉内空間１Ａに露出した部分から距離が離れていることから、反応生成物Ｍの残渣の影響を受けにくい位置であるためと考えられる。即ち、ウェハ中心位置においては、部品の洗浄条件以外については、上記実施例、比較例、及び参考例の３種の条件で、ほぼ同一であると考えられる。
【００８６】
一方、表３に示すように、図５（ａ）に示した積層構造の半導体ウェハを作製した場合、被洗浄部品であるサセプタカバー４やトレイ５が炉内空間１Ａに露出した部分からの距離が近いウェハの外周の位置においては、本発明の洗浄方法で洗浄した部品（実施例）を用いた場合には、ドライ洗浄のみを実施した部品（比較例）を用いた場合に比べて、ＸＲＣ半値幅で２００ａｒｃｓｅｃほど、結晶品質が改善していることがわかる。さらに、本発明の条件で洗浄した部品を用いた場合には、新品をウェット洗浄した部品（参考例）を用いた場合に比べても、結晶品質が高められていることがわかる。これは、被洗浄部品の表面における反応生成物の残渣が低減されたことにより、半導体結晶の成長前及び成長中における、各部品からの不純物の混入が抑制されたためと考えられる。
【００８７】
また、表４に示すように、図５（ｂ）に示した積層構造の半導体ウェハを作製した場合、ＧａＮ（００２）方向のＸＲＣ半値幅は、何れの条件で洗浄した部品を用いた場合でも、ウェハの中心位置及び外周位置ともに、ほぼ同一の数値を示した。しかしながら、ＧａＮ（１０２）方向のＸＲＣ半値幅は、ウェハの外周位置においては、ドライ洗浄のみを実施した条件の部品（参考例）を用いた場合のみ、他の２種の条件の部品（実施例、参考例）を用いた場合に比べて、数値が増加していることがわかる。このことから、図５（ａ）に示した積層構造の半導体ウェハを作製した場合と同様、本発明の条件で洗浄した部品を用いることにより、半導体結晶の成長前及び成長中における、各部品からの不純物の混入が抑制されたためと考えられる。即ち、本発明の洗浄方法は、強酸を用いたウェット洗浄と、ほぼ同等の洗浄効果を奏することがわかる。
【００８８】
以上説明した実施例の結果より、本発明の気相成長装置の炉内部品の洗浄方法は、部品の表面に堆積した反応生成物を、工程時間及び処理コストの増大や、部品の劣化を招くことなく効果的に除去できることが明らかである。
【産業上の利用可能性】
【００８９】
本発明の気相成長装置の炉内部品の洗浄方法は、部品の表面に堆積した反応生成物を、工程時間及び処理コストの増大や、部品の劣化を招くことなく効果的に除去でき、洗浄後の部品を直ちに再利用することが可能な方法なので、ＭＯＣＶＤ装置等の気相成長装置を用いて、例えば、パワー半導体やＬＥＤ等の各種半導体装置を製造するプロセスにおいて、非常に好適である。
【符号の説明】
【００９０】
１…反応炉（気相成長装置）
２…天井板
２ａ…内面
３…サセプタ
３ａ…表面
３１…貫通部
３２…凹部
４…サセプタカバー
４１…貫通部
４２…突出部
４２ａ…段差部
４３…中心貫通部
５…トレイ
５ａ…表面
５ｂ…裏面
５１…凹部
５２…突起部
６…基板プレート
６ａ…上端
１０…基板
Ｍ…反応生成物
【図１】
2019091848.tif 000007
【図２】
2019091848.tif 000008
【図３】
2019091848.tif 000009
【図４】
2019091848.tif 000010
【図５】
2019091848.tif 000011